(57)【要約】【課題】電池の正極材に用いた場合に、高容量とともに高出力が得られる非水系電解質二次電池用正極活物質を提供することを目的とする。【解決手段】Ｌｉ、Ｎｉ、Ｃｏ、及び添加元素Ｍ（ただし、添加元素ＭはＭｎ、Ｖ、Ｍｇ、Ｎｂ、Ｔｉ及びＡｌから選ばれる少なくとも１種の元素）を含むリチウムニッケル複合酸化物の一次粒子、及び前記一次粒子が凝集して構成された二次粒子を有するリチウムニッケル複合酸化物粉末と、  該リチウムニッケル複合酸化物粉末の前記二次粒子の表面、及び前記一次粒子の表面に、配置され、Ｌｉ、Ｗ、及びＭｏを含有するＬｉＷＭｏ化合物と、を有する非水系電解質二次電池用正極活物質を提供する。【選択図】図３
2019139889.tif 000002
【特許請求の範囲】
【請求項１】
Ｌｉ、Ｎｉ、Ｃｏ、及び添加元素Ｍ（ただし、添加元素ＭはＭｎ、Ｖ、Ｍｇ、Ｎｂ、Ｔｉ及びＡｌから選ばれる少なくとも１種の元素）を含むリチウムニッケル複合酸化物の一次粒子、及び前記一次粒子が凝集して構成された二次粒子を有するリチウムニッケル複合酸化物粉末と、
該リチウムニッケル複合酸化物粉末の前記二次粒子の表面、及び前記一次粒子の表面に、配置され、Ｌｉ、Ｗ、及びＭｏを含有するＬｉＷＭｏ化合物と、を有する非水系電解質二次電池用正極活物質。
【請求項２】
含有するＷ及びＭｏの原子数の合計が、含有するＮｉ、Ｃｏ及び添加元素Ｍの原子数の合計に対して、０．０５原子％以上１．０原子％以下である請求項１に記載の非水系電解質二次電池用正極活物質。
【請求項３】
前記ＬｉＷＭｏ化合物の少なくとも一部が粒子状であり、その粒子径が１ｎｍ以上５００ｎｍ以下である請求項１または２に記載の非水系電解質二次電池用正極活物質。
【請求項４】
前記ＬｉＷＭｏ化合物の少なくとも一部が膜状であり、その膜厚が１ｎｍ以上１０ｎｍ以下である請求項１〜請求項３のいずれか１項に記載の非水系電解質二次電池用正極活物質。
【請求項５】
Ｌｉ、Ｎｉ、Ｃｏ、及び添加元素Ｍ（ただし、添加元素ＭはＭｎ、Ｖ、Ｍｇ、Ｎｂ、Ｔｉ及びＡｌから選ばれる少なくとも１種の元素）を含むリチウムニッケル複合酸化物の一次粒子、及び前記一次粒子が凝集して構成された二次粒子を有するリチウムニッケル複合酸化物粉末を水洗し、固液分離することで洗浄ケーキとする水洗工程と、
前記洗浄ケーキと、Ｌｉ、Ｗ、及びＭｏを含有するＬｉＷＭｏ化合物の粉末と、を混合して混合物を調製する混合工程と、
該混合物に対して、６０℃以上８０℃以下の熱処理温度で熱処理を行う第１熱処理ステップ、及び１００℃以上２００℃以下の熱処理温度で熱処理を行う第２熱処理ステップを有する熱処理工程と、を備えた非水系電解質二次電池用正極活物質の製造方法。
【請求項６】
前記リチウムニッケル複合酸化物は、一般式：ＬｉｚＮｉ１−ｘ−ｙＣｏｘＭｙＯ２（ただし、０．０３≦ｘ≦０．３５、０．０１≦ｙ≦０．３５、０．９５≦ｚ≦１．２０、ＭはＭｎ、Ｖ、Ｍｇ、Ｎｂ、Ｔｉ及びＡｌから選ばれる少なくとも１種の元素）で表される請求項５に記載の非水系電解質二次電池用正極活物質の製造方法。
【請求項７】
ＬｉＷＭｏ化合物が、一般式：Ｌｉ２Ｗ１−ｂＭｏｂＯ４又はＬｉ４Ｗ１−ｂＭｏｂＯ５（ただし、０．１≦ｂ≦０．５）で表される請求項５または６に記載の非水系電解質二次電池用正極活物質の製造方法。
【請求項８】
前記混合工程において、前記ＬｉＷＭｏ化合物の粉末に含まれるＷ及びＭｏの原子数の合計が、前記洗浄ケーキに含まれるＮｉ、Ｃｏ及びＭの原子数の合計に対して、０．０５原子％以上１．０原子％以下である請求項５〜請求項７のいずれか１項に記載の非水系電解質二次電池用正極活物質の製造方法。
【請求項９】
前記洗浄ケーキの水分率は、２．０質量％以上１０．０質量％以下である請求項５〜請求項８のいずれか１項に記載の非水系電解質二次電池用正極活物質の製造方法。
【請求項１０】
前記ＬｉＷＭｏ化合物の粉末を、イソプロピルアルコール（ＩＰＡ）中で３０秒間の超音波分散処理を施した後、レーザ散乱粒度分布計を用いて粒度分布を測定することで得られる、前記ＬｉＷＭｏ化合物の粉末の体積平均粒径が２０μｍ以下である請求項５〜請求項９のいずれか１項に記載の非水系電解質二次電池用正極活物質の製造方法。
【請求項１１】
前記ＬｉＷＭｏ化合物の粉末を調製するＬｉＷＭｏ化合物粉末調製工程をさらに有しており、
前記ＬｉＷＭｏ化合物粉末調製工程は、
水酸化リチウム（ＬｉＯＨ）と酸化タングステン（ＷＯ３）と酸化モリブデン（ＭｏＯ３）とを有する出発原料に、前記出発原料の全質量を１とした場合に、質量比で０．１以上１以下の水を添加して湿式混合してスラリーを形成するスラリー形成ステップと、
前記スラリーを１００℃以上２００℃以下の温度で乾燥し、乾燥物とする乾燥ステップと、
前記乾燥物を解砕する解砕ステップと、を有する請求項５〜請求項１０のいずれか１項に記載の非水系電解質二次電池用正極活物質の製造方法。
【請求項１２】
請求項１〜請求項４のいずれか１項に記載の非水系電解質二次電池用正極活物質を含む正極を備えた非水系電解質二次電池。
【発明の詳細な説明】
【技術分野】
【０００１】
本発明は、非水系電解質二次電池用正極活物質、非水系電解質二次電池用正極活物質の製造方法、非水系電解質二次電池に関する。
【背景技術】
【０００２】
近年、携帯電話やノート型パソコンなどの携帯電子機器の普及に伴い、高いエネルギー密度を有する小型で軽量な二次電池の開発が強く望まれている。また、ハイブリット自動車を始めとする電気自動車用の電池として高出力の二次電池の開発が強く望まれている。
【０００３】
このような要求を満たす二次電池として、リチウムイオン二次電池に代表される非水系電解質二次電池がある。このリチウムイオン二次電池は、負極及び正極と電解液等で構成され、負極及び正極の活物質には、リチウムを脱離及び挿入することの可能な材料が用いられている。
【０００４】
このような非水系電解質二次電池は、現在研究、開発が盛んに行われているところであるが、中でも、層状またはスピネル型のリチウムニッケル複合酸化物を正極材料に用いたリチウムイオン二次電池は、４Ｖ級の高い電圧が得られるため、高いエネルギー密度を有する電池として実用化が進んでいる。
【０００５】
これまで主に提案されている材料としては、合成が比較的容易なリチウムコバルト複合酸化物（ＬｉＣｏＯ２）や、コバルトよりも安価なニッケルを用いたリチウムニッケル複合酸化物（ＬｉＮｉＯ２）、リチウムニッケルコバルトマンガン複合酸化物（ＬｉＮｉ１／３Ｃｏ１／３Ｍｎ１／３Ｏ２）、マンガンを用いたリチウムマンガン複合酸化物（ＬｉＭｎ２Ｏ４）などを挙げることができる。
【０００６】
このうちリチウムニッケル複合酸化物は、サイクル特性が良く、低抵抗で高出力が得られる材料として注目されている。正極活物質に要求される性能として、近年では高出力化に必要な低抵抗化が重要視されている。
【０００７】
上記低抵抗化を実現する方法として異元素の添加が用いられており、とりわけＷ、Ｍｏ、Ｎｂ、Ｔａ、Ｒｅなどの高価数をとることができる遷移金属が有用とされている。
【０００８】
例えば、特許文献１には、所定の組成式で表され、かつＭｏ、Ｗ、Ｎｂ、Ｔａ及びＲｅから選ばれる１種以上の元素が、Ｍｎ、Ｎｉ及びＣｏの合計モル量に対して０．１モル％以上、５モル％以下の割合で含有されていることを特徴とするリチウム二次電池正極材料用リチウム遷移金属系化合物粉体が提案されている。そして、一次粒子の表面部分のＬｉ並びにＭｏ、Ｗ、Ｎｂ、Ｔａ及びＲｅ以外の金属元素の合計に対するＭｏ、Ｗ、Ｎｂ、Ｔａ及びＲｅの合計の原子比が、一次粒子全体の該原子比の５倍以上であることが好ましいとされている。
【０００９】
特許文献１によれば、係るリチウム二次電池正極材料用リチウム遷移金属系化合物粉体をリチウム二次電池正極材料として用いた場合、低コスト化及び高安全性化と高負荷特性、粉体取り扱い性向上の両立を図ることができるとされている。
【００１０】
また、特許文献２には、少なくとも層状構造のリチウム遷移金属複合酸化物を有する非水電解質二次電池用正極活物質であって、そのリチウム遷移金属複合酸化物は、一次粒子およびその凝集体である二次粒子の一方または両方からなる粒子の形態で存在し、該一次粒子のアスペクト比が所定の範囲内であり、該粒子の少なくとも表面に、モリブデン、バナジウム、タングステン、ホウ素およびフッ素からなる群から選ばれる少なくとも１種を備える化合物を有する非水電解質二次電池用正極活物質が提案されている。
【００１１】
係る非水電解質二次電池用正極活物質によれば、粒子の表面にモリブデン、バナジウム、タングステン、ホウ素およびフッ素からなる群から選ばれる少なくとも１種を有する化合物を有することにより、導電性が向上すると考えられるとされている。また、これにより熱安定性、負荷特性および出力特性の向上を損なうことなく、初期特性が向上するとされている。
【００１２】
さらに、特許文献３には、負極，正極，リチウム塩を含む非水電解質からなる可逆的に複数回の充放電が可能な電池に関し、該正極における正極活物質の周りにＴｉ、Ａｌ、Ｓｎ、Ｂｉ、Ｃｕ、Ｓｉ、Ｇａ、Ｗ、Ｚｒ、Ｂ、Ｍｏから選ばれた少なくとも一種を含む金属及びまたはこれら複数個の組み合わせにより得られる金属間化合物、及びまたは酸化物を被覆した正極活物質が提案されている。
【００１３】
係る電池によれば、発火，爆発の要因となる酸素ガスを吸収させることで安全性を確保できるため、従来難しいとされてきた安全性試験の中でも特に、１.５〜２.５℃の低電圧で発火する過充電や、低温での過充電，圧壊，釘さし，火中投棄などで効果を発揮できるとされている。
【００１４】
特許文献４には、ＬｉａＮｉｘＣｏｙＡｌｚＯ２で平均組成が表される複合酸化物粒子にタングステン酸化合物を被着させて加熱処理を行ったもので、炭酸イオンの含有量が０．１５重量％以下である正極活物質が提案されている。
【００１５】
係る正極活物質によれば、非水電解液等の分解によるガス発生を抑制することができるとされている。または、正極活物質中自身からのガス発生を抑制することができるとされている。
【００１６】
特許文献５には、一般式ＬｉｚＮｉ１−ｘ−ｙＣｏｘＭｙＯ２（ただし、０．１０≦ｘ≦０．３５、０≦ｙ≦０．３５、０．９７≦ｚ≦１．２０、Ｍは、Ｍｎ、Ｖ、Ｍｇ、Ｍｏ、Ｎｂ、ＴｉおよびＡｌから選ばれる少なくとも１種の元素）で表される一次粒子および前記一次粒子が凝集して構成された二次粒子からなるリチウム金属複合酸化物であって、
前記リチウム金属複合酸化物の表面に、Ｌｉ２ＷＯ４、Ｌｉ４ＷＯ５、Ｌｉ６Ｗ２Ｏ９のいずれかで表されるタングステン酸リチウムを含む微粒子を有することを特徴とする非水系電解質二次電池用正極活物質が提案されている。
【００１７】
特許文献５に開示された非水系電解質二次電池用正極活物質によれば、電池の正極材に用いられた場合に高容量とともに高出力が実現可能な非水系電解質二次電池用正極活物質が得られるとされている。
【先行技術文献】
【特許文献】
【００１８】
【特許文献１】特開２００９−２８９７２６号公報
【特許文献２】特開２００５−２５１７１６号公報
【特許文献３】特開平１１−１６５６６号公報
【特許文献４】特開２０１０−４０３８３号公報
【特許文献５】特開２０１３−１２５７３２号公報
【発明の概要】
【発明が解決しようとする課題】
【００１９】
上述の特許文献１〜特許文献４においては、電池の正極材に用いられた場合に、高容量とともに高出力とすることについて認識されておらず、検討されていなかった。
【００２０】
また、特許文献５に開示された非水系電解質二次電池用正極活物質によれば、電池の正極材に用いられた場合に、高容量とともに高出力とすることができるものの、近年では更なる高容量化が求められている。
【００２１】
そこで上記従来技術が有する問題に鑑み、本発明の一側面では、電池の正極材に用いた場合に、高容量とともに高出力が得られる非水系電解質二次電池用正極活物質を提供することを目的とする。
【課題を解決するための手段】
【００２２】
上記課題を解決するため本発明の一態様によれば、
Ｌｉ、Ｎｉ、Ｃｏ、及び添加元素Ｍ（ただし、添加元素ＭはＭｎ、Ｖ、Ｍｇ、Ｎｂ、Ｔｉ及びＡｌから選ばれる少なくとも１種の元素）を含むリチウムニッケル複合酸化物の一次粒子、及び前記一次粒子が凝集して構成された二次粒子を有するリチウムニッケル複合酸化物粉末と、
該リチウムニッケル複合酸化物粉末の前記二次粒子の表面、及び前記一次粒子の表面に、配置され、Ｌｉ、Ｗ、及びＭｏを含有するＬｉＷＭｏ化合物と、を有する非水系電解質二次電池用正極活物質を提供する。
【発明の効果】
【００２３】
本発明の一態様によれば、電池の正極材に用いた場合に、高容量とともに高出力が得られる非水系電解質二次電池用正極活物質を提供することができる。
【図面の簡単な説明】
【００２４】
【図１】実施例、比較例で電池評価に使用したコイン型電池の概略説明図。
【図２】インピーダンス評価の測定例と解析に使用した等価回路の概略説明図。
【図３】実施例で作製した正極活物質の断面ＳＥＭ画像。
【発明を実施するための形態】
【００２５】
以下、本発明を実施するための形態について図面を参照して説明するが、本発明は、下記の実施形態に制限されることはなく、本発明の範囲を逸脱することなく、下記の実施形態に種々の変形及び置換を加えることができる。
［非水系電解質二次電池用正極活物質］
本実施形態の非水系電解質二次電池用正極活物質の一構成例について説明する。
【００２６】
本実施形態の非水系電解質二次電池用正極活物質（以下、単に「正極活物質」とも記載する）は、リチウムニッケル複合酸化物粉末と、ＬｉＷＭｏ化合物とを有する。
【００２７】
そして、リチウムニッケル複合酸化物粉末は、Ｌｉ（リチウム）、Ｎｉ（ニッケル）、Ｃｏ（コバルト）、及び添加元素Ｍを含むリチウムニッケル複合酸化物の一次粒子、及び該一次粒子が凝集して構成された二次粒子を有することができる。なお、添加元素ＭはＭｎ（マンガン）、Ｖ（バナジウム）、Ｍｇ（マグネシウム）、Ｎｂ（ニオブ）、Ｔｉ（チタン）及びＡｌ（アルミニウム）から選ばれる少なくとも１種の元素とすることできる。
【００２８】
また、ＬｉＷＭｏ化合物は、リチウムニッケル複合酸化物粉末の二次粒子の表面、及び一次粒子の表面に配置され、Ｌｉ、Ｗ（タングステン）、及びＭｏ（モリブデン）を含有することができる。
【００２９】
本実施形態の正極活物質は、母材として、一次粒子及び該一次粒子が凝集して構成された二次粒子からなるリチウムニッケル複合酸化物粉末を用いており、これにより高い充放電容量を得ることができる。
【００３０】
リチウムニッケル複合酸化物粉末のリチウムニッケル複合酸化物の組成は特に限定されないが、例えば一般式：ＬｉｚＮｉ１−ｘ−ｙＣｏｘＭｙＯ２（ただし、０．０３≦ｘ≦０．３５、０．０１≦ｙ≦０．３５、０．９５≦ｚ≦１．２０）で表されることが好ましい。上記一般式中の添加元素ＭはＭｎ、Ｖ、Ｍｇ、Ｎｂ、Ｔｉ及びＡｌから選ばれる少なくとも１種の元素であることが好ましい。
【００３１】
なお、本実施形態の正極活物質は、リチウムニッケル複合酸化物粉末と、後述するＬｉＷＭｏ化合物とを含んでいる。このため、該正極活物質の組成分析を行った場合に、リチウムニッケル複合酸化物粉末に含まれるリチウムニッケル複合酸化物の組成を規定することは困難な場合がある。このような場合には、本実施形態の正極活物質を調製する際に用いた、原料となるリチウムニッケル複合酸化物粉末に含まれるリチウムニッケル複合酸化物の組成を、本実施形態の正極活物質のリチウムニッケル複合酸化物粉末に含まれるリチウムニッケル複合酸化物の組成とすることができる。
【００３２】
本実施形態の正極活物質はさらに、リチウムニッケル複合酸化物粉末の二次粒子表面と、一次粒子表面とに、ＬｉＷＭｏ化合物を有している。なお、係る一次粒子表面とは、具体的には二次粒子の内部に存在する一次粒子表面を意味している。以下、リチウムニッケル複合酸化物粉末の二次粒子表面と二次粒子の内部に存在する一次粒子表面とをあわせて粒子表面ということもある。
【００３３】
本実施形態の正極活物質は、このようにリチウムニッケル複合酸化物粉末の粒子表面にＬｉＷＭｏ化合物を配置することにより、充放電容量を維持しながら出力特性を向上させた正極活物質とすることができる。すなわち、本実施形態の正極活物質は、上述の構成を有することで、電池の正極材に用いた場合に、高容量とともに高出力が得られる正極活物質とすることができる。
【００３４】
ＬｉＷＭｏ化合物の組成は特に限定されないが、Ｌｉ、Ｗ、Ｍｏを含む化合物であることが好ましく、Ｌｉ、Ｗ、Ｍｏを含む酸化物であることがより好ましい。ＬｉＷＭｏ化合物は、例えば一般式：Ｌｉ２Ｗ１−ｂＭｏｂＯ４、またはＬｉ４Ｗ１−ｂＭｏｂＯ５（ただし、０．１≦ｂ≦０．５）で表される化合物を好適に用いることができる。
【００３５】
一般的に、正極活物質の母材の表面が異種化合物により完全に被覆されてしまうと、リチウムイオンの移動（インターカレーション）が大きく制限されるため、結果的にリチウムニッケル複合酸化物のもつ高容量という長所が消されてしまうと考えられていた。
【００３６】
本実施形態の正極活物質においては、リチウムニッケル複合酸化物粉末の粒子表面にＬｉＷＭｏ化合物を形成させているが、本発明の発明者らの検討によれば、ＬｉＷＭｏ化合物はリチウムイオン伝導度（リチウムイオン伝導率）が高く、リチウムイオンの移動を促す効果がある。このため、リチウムニッケル複合酸化物粉末の粒子表面に上記化合物を形成させることで、電解液との界面でＬｉの伝導パスを形成することから、正極活物質の反応抵抗（以下、正極抵抗ということがある。）を低減して出力特性を向上させるものである。
【００３７】
すなわち、正極抵抗が低減されることで、電池内で損失される電圧が減少し、実際に負荷側に印加される電圧が相対的に高くなるため、高出力が得られる。また、負荷側への印加電圧が高くなることで、正極でのリチウムの挿抜が十分に行われるため、電池容量も向上するものである。
【００３８】
ここで、リチウムニッケル複合酸化物粉末の二次粒子表面のみをＬｉＷＭｏ化合物の層状物で被覆した場合には、その被覆厚みに関わらず、正極活物質の比表面積が小さくなる。このため、たとえ被覆物であるＬｉＷＭｏ化合物が高いリチウムイオン伝導度をもっていたとしても、正極活物質と、電解液との接触面積が小さくなってしまい、それによって充放電容量の低下、正極抵抗の上昇を招く恐れもある。しかし、本実施形態の正極活物質においては、二次粒子表面だけでなくその内部に存在する一次粒子表面にまでＬｉＷＭｏ化合物を配置している。このため、本実施形態の正極活物質においては、比表面積が大きくなり、正極活物質と、電解液との接触面積を十分なものとして、リチウムイオン伝導度を効果的に向上でき、電池の正極材料として用いた場合に高容量とともに、正極抵抗を低減し、高出力とすることができる。
【００３９】
ＬｉＷＭｏ化合物の形態は特に限定されず、例えば少なくとも一部を粒子状とすることができる。また、少なくとも一部を膜状とすることもできる。ＬｉＷＭｏ化合物は、粒子状のものと、膜状のものとが混在していても良い。
【００４０】
ＬｉＷＭｏ化合物は、粒子状の場合はその粒子径は１ｎｍ以上５００ｎｍ以下であることが好ましい。これはＬｉＷＭｏ化合物が粒子状であり、粒子径が１ｎｍ以上の場合、特に高いリチウムイオン伝導度を有することができるからである。また、ＬｉＷＭｏ化合物が粒子状であり、その粒子径が５００ｎｍ以下の場合、該粒子による被覆の形成を特に均一にすることができ、正極抵抗の低減効果、すなわち高出力化の効果を特に十分に発揮できるからである。
【００４１】
また、ＬｉＷＭｏ化合物は、膜状の場合はその膜厚は１ｎｍ以上１０ｎｍ以下であることが好ましい。これは、ＬｉＷＭｏ化合物が膜状であり、膜厚が１ｎｍ以上の場合、特に高いリチウムイオン伝導度を有することができるからである。また、ＬｉＷＭｏ化合物が膜状であり、膜厚を１０ｎｍ以下の場合、正極活物質と電解液との接触面積を特に高くすることができるため、特に正極抵抗を抑制し、高出力とすることができるからである。
【００４２】
なお、既述の様にリチウムニッケル複合酸化物粉末と、電解液との接触は、一次粒子表面でも起こるため、リチウムニッケル複合酸化物粉末の一次粒子表面にＬｉＷＭｏ化合物が配置されていることが重要である。
【００４３】
リチウムニッケル複合酸化物粉末の二次粒子表面及びその内部に存在する一次粒子表面（あわせて粒子表面）は、二次粒子の外面で露出している一次粒子表面と二次粒子外部と通じて電解液が浸透可能な二次粒子の表面近傍及び内部の空隙に露出している一次粒子表面を含む。さらに、一次粒子間の粒界であっても一次粒子の結合が不完全で電解液が浸透可能な状態となっていれば粒子表面に含まれるものである。
【００４４】
リチウムニッケル複合酸化物粉末と電解液との接触は、一次粒子が凝集して構成された二次粒子の外面のみでなく、上記二次粒子の表面近傍及び内部の空隙、さらには上記不完全な粒界でも生じるため、上記一次粒子表面にもＬｉＷＭｏ化合物を形成させ、リチウムイオンの移動を促すことが好ましい。
【００４５】
したがって、粒子表面全体にＬｉＷＭｏ化合物を形成させることで、リチウムニッケル複合酸化物の正極抵抗をより一層低減させることが可能となる。
【００４６】
このようなリチウムニッケル複合酸化物粉末の粒子表面の性状は、例えば、電界放射型走査電子顕微鏡で観察することにより判断できる。本実施形態の正極活物質については、リチウムニッケル複合酸化物粉末の一次粒子の表面に、粒子状、及び膜状から選択された１種類以上の形状のＬｉＷＭｏ化合物が形成されていることが好ましい。
【００４７】
本実施形態の正極活物質において、含有するＷ及びＭｏの原子数の合計は、特に限定されないが、含有するＮｉ、Ｃｏ及び添加元素Ｍの原子数の合計に対して、０．０５原子％以上１．０原子％以下であることが好ましい。特に、本実施形態の正極活物質が含有するＷ及びＭｏの原子数の合計は、本実施形態の正極活物質が含有するＮｉ、Ｃｏ及び添加元素Ｍの原子数の合計に対して、０．１０原子％以上０．５０原子％以下であることがより好ましく、０．１５原子％以上０．３０原子％以下であることがさらに好ましい。正極活物質に含まれる、Ｗ及びＭｏの原子数の合計を上記範囲とすることで、特に高い充放電容量と出力特性を発揮することができる。
【００４８】
なお、本実施形態の正極活物質が含有するＷ、Ｍｏは、本実施形態の正極活物質が含有するＬｉＷＭｏ化合物に由来し、Ｎｉ、Ｃｏ、及び添加元素Ｍは、本実施形態の正極活物質が含有するリチウムニッケル複合酸化物に由来することになる。
【００４９】
リチウムニッケル複合酸化物粉末の粒子表面に配置されるＬｉＷＭｏ化合物は、例えば後述するように、リチウムニッケル複合酸化物の焼成粉末を水洗及び固液分離して得られる洗浄ケーキにＬｉＷＭｏ化合物粉末添加し、熱処理することにより形成できる。これは、リチウムニッケル複合酸化物の洗浄ケーキが保持している水分にＬｉＷＭｏ化合物粉末が溶解してリチウムニッケル複合酸化物粉末の粒子表面に分散し、水分が蒸発することで粒子表面にＬｉＷＭｏ化合物が形成するためと考えられる。
【００５０】
そして、ＬｉＷＭｏ化合物に含まれるＷ及びＭｏの原子数の合計が、リチウムニッケル複合酸化物粉末に含まれるＮｉ、Ｃｏ及び添加元素Ｍの原子数の合計に対して０．０５原子％以上の場合、リチウムニッケル複合酸化物粉末の粒子表面をＬｉＷＭｏ化合物により十分に被覆できる。このため、得られる正極活物質の出力特性を特に高めることができ、好ましい。
【００５１】
また、ＬｉＷＭｏ化合物に含まれるＷ及びＭｏの原子数の合計を、リチウムニッケル複合酸化物粉末に含まれるＮｉ、Ｃｏ及び添加元素Ｍの原子数の合計に対して１．０原子％以下とすることで、正極活物質の比表面積を特に大きくすることができる。このため、正極活物質と、電解液との接触面積を大きくすることができ、さらに充放電容量を高め、正極抵抗を抑制できる。すなわち、特に高容量、高出力とすることができる。
【００５２】
リチウムニッケル複合酸化物粉末の粒子表面に配置したＬｉＷＭｏ化合物の分散の程度は特に限定さない。しかし、リチウムニッケル複合酸化物の二次粒子間で不均一にＬｉＷＭｏ化合物が形成された場合は、二次粒子間でのリチウムイオンの移動が不均一となるため、特定の二次粒子に負荷がかかり、サイクル特性の悪化等を招きやすい。
【００５３】
このため、リチウムニッケル複合酸化物の二次粒子間においても均一にＬｉＷＭｏ化合物が形成されていることが好ましい。
【００５４】
ここまで、リチウムニッケル複合酸化物粉末の表面にＬｉＷＭｏ化合物を配置することによる出力特性の改善効果を説明したが、係る効果は母材にリチウムニッケル複合酸化物粉末を用いた場合に限定されない。例えば、リチウムコバルト系複合酸化物、リチウムマンガン系複合酸化物、リチウムニッケルコバルトマンガン系複合酸化物などの粉末、さらに本実施形態で掲げた正極活物質だけでなく、一般的に使用されるリチウム二次電池用正極活物質にも適用できる。
［非水系電解質二次電池用正極活物質の製造方法］
本実施形態の非水系電解質二次電池用正極活物質の製造方法は、以下の工程を有することができる。
【００５５】
Ｌｉ、Ｎｉ、Ｃｏ、及び添加元素Ｍを含むリチウムニッケル複合酸化物の一次粒子、及び該一次粒子が凝集して構成された二次粒子を有するリチウムニッケル複合酸化物粉末を水洗し、固液分離することで洗浄ケーキとする水洗工程。  
洗浄ケーキと、Ｌｉ、Ｗ、及びＭｏを含有するＬｉＷＭｏ化合物の粉末と、を混合して混合物を調製する混合工程。  
該混合物に対して、６０℃以上８０℃以下の熱処理温度で熱処理を行う第１熱処理ステップ、及び１００℃以上２００℃以下の熱処理温度で熱処理を行う第２熱処理ステップを有する熱処理工程。  
なお、添加元素ＭはＭｎ、Ｖ、Ｍｇ、Ｎｂ、Ｔｉ及びＡｌから選ばれる少なくとも１種の元素とすることができる。
【００５６】
以下、本実施形態の非水系電解質二次電池用正極活物質の製造方法を工程ごとに詳細に説明する。
【００５７】
ただし、本実施形態の正極活物質の製造方法により、既述の正極活物質を製造することができるため、既に説明した事項の一部は説明を省略する。
（１）水洗工程
水洗工程では、一次粒子及び一次粒子が凝集して構成された二次粒子を有するリチウムニッケル複合酸化物粉末を、水と混合してスラリーを形成することで水洗し、濾過等により固液分離することで洗浄ケーキを得ることができる。洗浄ケーキは、水分と、洗浄されたリチウムニッケル複合酸化物粉末とを含むことができる。
【００５８】
水洗工程に供するリチウムニッケル複合酸化物粉末が含有するリチウムニッケル複合酸化物の組成は特に限定されないが、該リチウムニッケル複合酸化物は、一般式：ＬｉｚＮｉ１−ｘ−ｙＣｏｘＭｙＯ２で表されることが好ましい。なお、上記一般式中ｘ、ｙ、ｚは０．０３≦ｘ≦０．３５、０．０１≦ｙ≦０．３５、０．９５≦ｚ≦１．２０を満たすことが好ましい。また、添加元素ＭはＭｎ、Ｖ、Ｍｇ、Ｎｂ、Ｔｉ及びＡｌから選ばれる少なくとも１種の元素とすることができる。また、リチウムニッケル複合酸化物粉末は、上記一般式で表されるリチウムニッケル複合酸化物から構成されることもできる。ただし、この場合も製造工程等における不可避成分を含むことを排除するものではない。
【００５９】
水洗工程に供するリチウムニッケル複合酸化物粉末の製造方法は特に限定されるものではなく、公知の方法にて作製されたものを用いればよい。
【００６０】
一般的にリチウムニッケル複合酸化物粉末の粒子表面には、未反応のリチウム化合物が存在している。特にニッケル複合水酸化物粒子もしくはニッケル複合酸化物粒子と、リチウム化合物粒子との混合物を焼成して得られたリチウムニッケル複合酸化物粉末においては、粒子表面に未反応のリチウム化合物が残留し易い。
【００６１】
そこで、水洗工程を実施してリチウムニッケル複合酸化物粉末を水洗することで、リチウムニッケル複合酸化物粉末から電池特性を劣化させる恐れのある過剰な水酸化リチウムや炭酸リチウムなどの未反応のリチウム化合物やその他の不純物元素を除去することが好ましい。
【００６２】
水洗工程において、リチウムニッケル複合酸化物粉末と水とを混合してスラリーを形成する際、スラリー濃度を５００ｇ／Ｌ以上１５００ｇ／Ｌ以下とすることが好ましく、７５０ｇ／Ｌ以上１０００ｇ／Ｌ以下とすることがより好ましい。ここで、スラリー濃度は「ｇ／Ｌ」は、水１Ｌと混合するリチウムニッケル複合酸化物粉末の質量「ｇ」を意味する。
【００６３】
スラリー濃度を５００ｇ／Ｌ以上とすることで、リチウムニッケル複合酸化物粉末の粒子表面の未反応リチウム化合物を選択的に除去することが可能になる。このため、水洗を行った際に、リチウムニッケル複合酸化物粉末の結晶中からリチウムを引き抜くことを防止し、水洗後のリチウムニッケル複合酸化物を用いて調製した正極活物質を正極材料に用いて電池とした場合に、電池特性を高めることが可能になる。
【００６４】
また、スラリー濃度を１５００ｇ／Ｌ以下とすることで、リチウムニッケル複合酸化物粉末の粒子表面に付着した未反応リチウム化合物や、不純物元素等を特に低減、除去することができる。このため、水洗後のリチウムニッケル複合酸化物粉末を用いて調製した正極活物質粉末を正極材料に用いて電池とした場合に電池特性を高めることが可能になり好ましい。
【００６５】
水洗時の温度、すなわち水洗温度は特に限定されないが、１０℃以上４０℃以下とすることが好ましく、２０℃以上３０℃以下とすることがより好ましい。水洗温度を１０℃以上とすることで、リチウムニッケル複合酸化物粉末の粒子表面の未反応リチウム化合物等を特に低減、除去することができる。このため、水洗後のリチウムニッケル複合酸化物粉末を用いて調製した正極活物質を正極材料に用いて電池とした場合に電池特性を高めることが可能になり好ましい。
【００６６】
また、水洗温度を４０℃以下とすることで、リチウムニッケル複合酸化物粉末の粒子表面の未反応リチウム化合物を選択的に除去することが可能になる。このため、水洗を行った際に、リチウムニッケル複合酸化物粉末の結晶中からリチウムを引き抜くことを防止し、水洗後のリチウムニッケル複合酸化物粉末を用いて調製した正極活物質を正極材料に用いて電池とした場合に、電池特性を高めることが可能になる。
【００６７】
水洗時間は特に限定されないが、５分間以上６０分間以下程度とすることが好ましい。水洗時間を５分間以上とすることで、リチウムニッケル複合酸化物粉末の粒子表面の未反応リチウム化合物や不純物元素を特に低減、除去することができ、好ましいからである。
【００６８】
また、水洗時間を６０分間よりも長い時間水洗を実施しても、洗浄効果に大きな変化はなく、６０分間以下とすることで生産性を高めることができる。
【００６９】
スラリーを形成するために使用する水は、特に限定されないが、リチウムニッケル複合酸化物粉末への不純物の付着による電池特性の低下を防ぐ上では、電気伝導率が１０μＳ／ｃｍ未満の水が好ましく、１μＳ／ｃｍ以下の水がより好ましい。
【００７０】
水洗工程では、リチウムニッケル複合酸化物粉末と、水とを混合し、スラリーとした後、固液分離することで、リチウムニッケル複合酸化物粉末の洗浄ケーキを得ることができる。固液分離の方法は、特に限定されるものではなく、通常に用いられる装置や方法で実施される。例えば、ヌッチェ（ブフナー漏斗）等の吸引濾過機、遠心機、フィルタープレス等から選択された１種類以上の固液分離手段を好ましく用いることができる。
【００７１】
水洗工程の固液分離によって得られた、洗浄されたリチウムニッケル複合酸化物粉末を含むケーキ、すなわち洗浄ケーキの水分率は特に限定されないが、２．０質量％以上１０．０質量％以下とすることが好ましく、３．０質量％以上８．０質量％以下とすることがより好ましい。
【００７２】
水分率を２．０質量％以上とすることで、後述する混合工程等においてＬｉＷＭｏ化合物の粉末を溶解させるために必要な水分の量をより十分なものとすることができる。このため、混合工程等においてリチウムニッケル複合酸化物粉末に含まれる粒子の二次粒子の外部と通じている一次粒子間の空隙や不完全な粒界にまで、水分とともにＬｉＷＭｏ化合物が浸透し、一次粒子表面にＬｉＷＭｏ化合物を分散させることができる。
【００７３】
また、洗浄ケーキの水分率を１０．０質量％以下とすることで、洗浄ケーキのスラリー化による高粘度化を抑制してＬｉＷＭｏ化合物の粉末の混合を容易にするとともに、乾燥時間を短縮して生産性をさらに向上させることができる。また、洗浄ケーキの水分率を１０．０質量％以下とすることで、リチウムニッケル複合酸化物粉末からのリチウムの溶出を抑制し、本実施形態の正極活物質の製造方法により得られる正極活物質を電池の正極材料に用いた際の電池特性を高めることができる。
（２）混合工程
混合工程は、水洗工程で得られた洗浄ケーキと、Ｌｉ、Ｗ、及びＭｏを含有するＬｉＷＭｏ化合物の粉末とを混合して、リチウムニッケル複合酸化物粉末と、ＬｉＷＭｏ化合物の粉末とを含む混合物（以下、単に混合物という。）を調製できる。
【００７４】
混合工程に供するＬｉＷＭｏ化合物の粉末に含まれるＬｉＷＭｏ化合物の組成は特に限定されないが、例えば、ＬｉＷＭｏ化合物は一般式：Ｌｉ２Ｗ１−ｂＭｏｂＯ４又はＬｉ４Ｗ１−ｂＭｏｂＯ５（ただし、０．１≦ｂ≦０．５）で表されることが好ましい。なお、ＬｉＷＭｏ化合物の粉末は、上記一般式で表されるＬｉＷＭｏ化合物から構成することもできるが、この場合でも製造工程等による不可避成分が含まれることを排除するものではない。
【００７５】
リチウムニッケル複合酸化物粉末の洗浄スラリーと混合するＬｉＷＭｏ化合物の粉末の粒径等は特に限定されない。ただし、ＬｉＷＭｏ化合物の粉末を、イソプロピルアルコール（ＩＰＡ）中で３０秒間の超音波分散処理を施した後、レーザ散乱粒度分布計を用いた粒度分布の測定で得られる体積平均粒径が２０μｍ以下であることが好ましい。係る体積平均粒径を２０μｍ以下とすることで、後述する熱処理工程において、ＬｉＷＭｏ化合物をより確実に溶解させ、リチウムニッケル複合酸化物粉末の粒子表面へ、ＬｉＷＭｏ化合物を十分に形成できる。このため、得られた正極活物質を電池の正極材料として用いた場合に、正極抵抗を特に低減することができ、好ましい。
【００７６】
なお、上記体積平均粒径は、例えば０より大きければよく、その下限値は特に限定されない。
【００７７】
混合工程において、ＬｉＷＭｏ化合物の粉末と、洗浄ケーキとを混合する割合は特に限定されない。混合工程では、例えば、ＬｉＷＭｏ化合物の粉末に含まれるＷ及びＭｏの原子数の合計が、洗浄ケーキ、より具体的には洗浄ケーキ内のリチウムニッケル複合酸化物粉末に含まれるＮｉ、Ｃｏ及び添加元素Ｍの原子数の合計に対して、０．０５原子％以上１．０原子％以下となるように混合することが好ましく、０．１０質量％以上０．５０原子％以下とすることがより好ましく、０．１５質量％以上０．３０質量％以下となるように混合することがさらに好ましい。
【００７８】
すなわち、混合工程で調製する混合物中に含まれるＷ及びＭｏの原子数の合計は、リチウムニッケル複合酸化物粉末に含まれるＮｉ、Ｃｏ及び添加元素Ｍの原子数の合計に対して、０．０５原子％以上１．０原子％以下とすることが好ましく、０．１０原子％以上０．５０原子％以下とすることがより好ましく、０．１５原子％以上０．３０原子％以下とすることがさらに好ましい。これにより、特に高い充放電容量と出力特性を両立することができる。
【００７９】
また、混合工程において、洗浄ケーキとＬｉＷＭｏ化合物の粉末とを混合する際の温度は特に限定されないが、係る混合は５０℃以下の温度で行うことが好ましい。５０℃以下とすることで、混合中の混合物の乾燥を抑制し、ＬｉＷＭｏ化合物粉末を洗浄ケーキの水分に十分に溶解させることができ、リチウムニッケル複合酸化物粉末の粒子表面に特に均一に分散させることができるからである。混合物の温度の下限値は特に限定されないが、例えば２０℃以上とすることができる。なお、混合工程の間、少なくとも洗浄ケーキと、ＬｉＷＭｏ化合物の粉末との混合物が上記温度を満たしていることが好ましく、係る混合物と混合物の周辺の気温とが上記温度を満たしていることがより好ましい。
【００８０】
リチウムニッケル複合酸化物粉末の洗浄ケーキとＬｉＷＭｏ化合物の粉末を混合する際には、一般的な混合機を用いることができる。例えば、シェーカーミキサーやレーディゲミキサー、ジュリアミキサー、Ｖブレンダーなどを用いてリチウムニッケル複合酸化物の粒子の形骸が破壊されない程度で十分に混合してやればよい。
（３）熱処理工程
熱処理工程は、混合物を熱処理する工程である。
【００８１】
熱処理工程は、２段階で熱処理を実施することができる。すなわち、熱処理工程は第１熱処理ステップと、第１熱処理ステップの熱処理温度より高い温度で熱処理を行う第２熱処理ステップを有することができる。具体的には、熱処理工程は混合物に対して、６０℃以上８０℃以下の熱処理温度で熱処理を行う第１熱処理ステップ、及び１００℃以上２００℃以下の熱処理温度で熱処理を行う第２熱処理ステップを有することができる。
【００８２】
第１熱処理ステップでは、リチウムニッケル複合酸化物粉末の粒子表面にＬｉＷＭｏ化合物を分散させることができる。また、第２熱処理ステップでは、リチウムニッケル複合酸化物粉末の粒子表面にＬｉＷＭｏ化合物を形成させることができる。
【００８３】
第１熱処理ステップにおける熱処理温度は、上述のように６０℃以上８０℃以下とすることが好ましい。これは、第１熱処理温度を６０℃以上とすることで、ＬｉＷＭｏ化合物を、より確実にリチウムニッケル複合酸化物粉末の二次粒子外部と通じている一次粒子間の空隙や不完全な粒界まで十分に浸透させることができるからである。一方、第１熱処理温度を８０℃以下とすることで、水分の蒸発が急激に進行することを抑制し、ＬｉＷＭｏ化合物がリチウムニッケル複合酸化物粉末の二次粒子外部と通じている一次粒子間の空隙や不完全な粒界まで十分に浸透させることができる。
【００８４】
第１熱処理ステップの熱処理時間は、特に限定されないが、ＬｉＷＭｏ化合物を十分に浸透させるため、０．５時間以上２時間以下とすることが好ましい。
【００８５】
第２熱処理ステップでは、第１熱処理ステップの熱処理温度より高い温度で熱処理することにより、混合物中の水分を十分に蒸発させ、リチウムニッケル複合酸化物粉末の粒子表面にＬｉＷＭｏ化合物を形成させることができる。第２熱処理ステップの熱処理温度は、１００℃以上２００℃以下とすることが好ましい。
【００８６】
第２熱処理ステップの熱処理温度を１００℃以上とすることで、混合物中の水分を十分に蒸発させることができ、リチウムニッケル複合酸化物粉末の粒子表面にＬｉＷＭｏ化合物を十分に形成できる。また、第２熱処理ステップの熱処理温度を２００℃以下とすることで、ＬｉＷＭｏ化合物を介してリチウムニッケル複合酸化物粉末の粒子同士がネッキングを形成することや、リチウムニッケル複合酸化物粉末の比表面積が大きく低下することを抑制できる。このため、得られた正極活物質を正極材料に用いた電池とした場合に、電池特性を特に高めることができる。
【００８７】
第２熱処理ステップの熱処理時間は、特に限定されないが、水分を十分に蒸発させて一次粒子表面にＬｉＷＭｏ化合物を形成させるために５時間以上１５時間以下とすることが好ましい。
【００８８】
熱処理工程における雰囲気は、雰囲気中の水分や炭酸と、リチウムニッケル複合酸化物粉末表面のリチウムとの反応を避けるため、脱炭酸空気、不活性ガスまたは真空雰囲気とすることが好ましい。
【００８９】
本実施形態の正極活物質の製造方法は、その他に任意の工程を有することもできる。
【００９０】
例えば既述の混合工程に供するＬｉＷＭｏ化合物の粉末を調製するＬｉＷＭｏ化合物粉末調製工程をさらに有することもできる。
【００９１】
この場合、ＬｉＷＭｏ化合物粉末調製工程は以下のステップを有することができる。
【００９２】
水酸化リチウム（ＬｉＯＨ）と酸化タングステン（ＷＯ３）と酸化モリブデン（ＭｏＯ３）とを有する出発原料に、出発原料の全質量を１とした場合に、質量比で０．１以上１以下の水を添加して湿式混合してスラリーを形成するスラリー形成ステップ。  
スラリーを１００℃以上２００℃以下の温度で乾燥し、乾燥物とする乾燥ステップ。
【００９３】
乾燥物を解砕する解砕ステップ。
【００９４】
各ステップについて説明する。
【００９５】
スラリー形成ステップでは、水酸化リチウムと、酸化タングステンと、酸化モリブデンと、水とを混合してスラリーを形成することができる。
【００９６】
水酸化リチウムと酸化タングステンと酸化モリブデンとを有する出発原料に水を添加して混合することでＬｉＷＭｏ化合物の反応は促進される。ただし、この際、出発原料の全質量を１とした場合に、質量比で水を０．１以上１以下となるように添加することが好ましい。これは出発原料に対する水の添加量を０．１以上とすることで、ＬｉＷＭｏ化合物の反応を十分に促進することができるからである。また、出発原料に対する水の添加量を質量比で１以下とすることで、乾燥ステップにおける乾燥時間を抑制し、生産性を高めることができるからである。
【００９７】
なお、出発原料に含まれる水酸化リチウムと、酸化タングステンと、酸化モリブデンとの混合比は特に限定されない。例えば、出発原料に含まれる各金属成分、すなわちＬｉ、Ｗ、Ｍｏの物質量比（モル比）が、目的とするＬｉＷＭｏ化合物と同じになるように各原料を秤量、混合することができる。また、出発原料は、水酸化リチウムと、酸化タングステンと、酸化モリブデンとから構成することもできる。
【００９８】
乾燥ステップでは、得られたスラリーを乾燥することができる。乾燥温度は、上述のように１００℃以上２００℃以下とすることが好ましい。これは乾燥温度を１００℃以上とすることで、スラリーに含まれる水分を十分に除去し、ＬｉＷＭｏ化合物が変質等することを抑制できる。
【００９９】
また、乾燥温度を２００℃以下とすることで、得られるＬｉＷＭｏ化合物の一次粒子同士が強いネッキングを起こすことを抑制できる。このため、次のステップである解砕ステップでの解砕時に、十分に解砕することができ、解砕機の摩耗等によるコンタミの発生、すなわち不純物の混入を抑制できる。さらに、乾燥温度を２００℃以下とすることで、得られたＬｉＷＭｏ化合物の粉末を、リチウムニッケル複合酸化物粉末と混合する際に、ＬｉＷＭｏ化合物の粉末の分散性を高めることができる。
【０１００】
乾燥ステップにおける乾燥方法は特に限定されないが、例えば乾燥ステップに供するスラリーのスラリー濃度に応じて定置乾燥機、振動乾燥機、ドラムドライヤー、スプレードライヤーなど種々の乾燥機を用いることができる。
【０１０１】
解砕ステップでは、得られたＬｉＷＭｏ化合物について、解砕を行うことができる。解砕ステップで用いる解砕機等については特に限定されないが、解砕機からのコンタミを低減させるために、解砕機のＬｉＷＭｏ化合物との接触部には、タングステンカーバイトやテフロン（登録商標）によるコーティングを施した部材を用いるのが好ましい。
［非水系電解質二次電池］
次に、本実施形態の非水系電解質二次電池の一構成例について説明する。
【０１０２】
本実施形態の非水系電解質二次電池は、既述の非水系電解質二次電池用正極活物質を含む正極を備えた構成を有することができる。
【０１０３】
以下、具体的に説明する。
【０１０４】
本実施形態の非水系電解質二次電池（以下、単に「二次電池」とも記載する）は、正極、負極、及び非水系電解液などからなり、一般の非水系電解質二次電池と同様の構成要素により構成される。なお、以下で説明する実施形態は例示に過ぎず、本発明の非水系電解質二次電池は、本明細書に記載されている実施形態を基に、当業者の知識に基づいて種々の変更、改良を施した形態で実施することができる。また、本実施形態の非水系電解質二次電池は、その用途を特に限定するものではない。
【０１０５】
以下に、本実施形態の二次電池が含む構成部材について説明する。
（１）正極
本実施形態の二次電池は、既述の正極活物質を含む正極を備えることができる。
【０１０６】
具体的には、既述の正極活物質を用い、例えば以下のようにして本実施形態の二次電池の正極を作製する。
【０１０７】
まず、粉末状の正極活物質、導電材、結着剤を混合し、さらに必要に応じて活性炭、粘度調整等の目的の溶剤を添加し、これを混練して正極合材ペーストを作製する。
【０１０８】
その正極合材ペースト中のそれぞれの混合比も、非水系電解質二次電池の性能を決定する重要な要素となる場合があり、所定の範囲とすることが好ましい。溶剤を除いた正極合材の固形分の全質量を１００質量部とした場合、一般の非水系電解質二次電池の正極と同様、正極活物質の含有量を６０質量部以上９５質量部以下とし、導電材の含有量を１質量部以上２０質量部以下とし、結着剤の含有量を１質量部以上２０質量部以下とすることが好ましい。
【０１０９】
得られた正極合材ペーストを、例えば、アルミニウム箔製の集電体の表面に塗布し、乾燥して、溶剤を飛散させる。必要に応じ、電極密度を高めるべく、ロールプレス等により加圧することもある。このようにして、シート状の正極を作製することができる。
【０１１０】
シート状の正極は、目的とする電池に応じて適当な大きさに裁断等をして、電池の作製に供することができる。ただし、正極の作製方法は、例示のものに限られることなく、他の方法によってもよい。
【０１１１】
正極の作製にあたって、導電材としては、例えば、黒鉛（天然黒鉛、人造黒鉛、膨張黒鉛など）や、アセチレンブラック、ケッチェンブラック（登録商標）などのカーボンブラック系材料などを用いることができる。
【０１１２】
結着剤は、活物質粒子をつなぎ止める役割を果たすもので、例えば、ポリフッ化ビニリデン（ＰＶＤＦ）、ポリテトラフルオロエチレン（ＰＴＦＥ）、フッ素ゴム、エチレンプロピレンジエンゴム、スチレンブタジエン、セルロース系樹脂、ポリアクリル酸などを用いることができる。
【０１１３】
なお、必要に応じ、正極活物質、導電材、活性炭を分散させ、結着剤を溶解する溶剤を正極合材に添加する。
【０１１４】
溶剤としては、具体的には、Ｎ−メチル−２−ピロリドン等の有機溶剤を用いることができる。また、正極合材には、電気二重層容量を増加させるために、活性炭を添加することができる。
【０１１５】
なお、正極の製造方法は上記方法に限定されるものではなく、例えば正極合材や正極ペーストをプレス成型した後、真空雰囲気下で乾燥すること等で製造することもできる。
（２）負極
負極には、金属リチウムやリチウム合金等、あるいは、リチウムイオンを吸蔵及び脱離できる負極活物質に、結着剤を混合し、適当な溶剤を加えてペースト状にした負極合材を、銅等の金属箔集電体の表面に塗布し、乾燥し、必要に応じて電極密度を高めるべく圧縮して形成したものを使用する。
【０１１６】
負極活物質としては、例えば、天然黒鉛、人造黒鉛、フェノール樹脂等の有機化合物焼成体、コークス等の炭素物質の粉状体を用いることができる。この場合、負極結着剤としては、正極同様、ＰＶＤＦ等の含フッ素樹脂等を用いることができ、これらの活物質及び結着剤を分散させる溶剤としては、Ｎ−メチル−２−ピロリドン等の有機溶剤を用いることができる。
（３）セパレータ
正極と負極との間には、セパレータを挟み込んで配置する。
【０１１７】
セパレータは、正極と負極とを分離し、電解質を保持するものであり、ポリエチレン、ポリプロピレン等の薄い膜で、微少な孔を多数有する膜を用いることができる。
（４）非水系電解液
非水系電解液は、支持塩としてのリチウム塩を有機溶媒に溶解したものである。
【０１１８】
使用する有機溶媒としては、エチレンカーボネート、プロピレンカーボネート、ブチレンカーボネート、トリフルオロプロピレンカーボネート等の環状カーボネート、また、ジエチルカーボネート、ジメチルカーボネート、エチルメチルカーボネート、ジプロピルカーボネート等の鎖状カーボネート、さらに、テトラヒドロフラン、２−メチルテトラヒドロフラン、ジメトキシエタン等のエーテル化合物、エチルメチルスルホン、ブタンスルトン等の硫黄化合物、リン酸トリエチル、リン酸トリオクチル等のリン化合物等から選ばれる１種を単独で、あるいは２種以上を混合して用いることができる。
【０１１９】
支持塩としては、ＬｉＰＦ６、ＬｉＢＦ４、ＬｉＣｌＯ４、ＬｉＡｓＦ６、ＬｉＮ（ＣＦ３ＳＯ２）２等、及びそれらの複合塩を用いることができる。
【０１２０】
さらに、非水系電解液は、ラジカル捕捉剤、界面活性剤及び難燃剤等を含んでいてもよい。
（５）電池の形状、構成
以上に説明した正極、負極、セパレータ及び非水系電解液で構成される本実施形態の非水系電解質二次電池の形状は、円筒型、積層型等、種々のものとすることができる。
【０１２１】
いずれの形状を採る場合であっても、正極及び負極を、セパレータを介して積層させて電極体とし、得られた電極体に、非水系電解液を含浸させ、正極集電体と外部に通ずる正極端子との間、及び、負極集電体と外部に通ずる負極端子との間を、集電用リード等を用いて接続し、電池ケースに密閉して、二次電池を完成させる。
（６）特性
既述の正極活物質を用いた二次電池は、高容量で高出力となる。
【０１２２】
既述の正極活物質を用いた本実施形態の二次電池は、例えば、既述の正極活物質を２０３２型コイン型電池の正極に用いた場合、１６５ｍＡｈ／ｇ以上の高い初期放電容量と低い正極抵抗が得られ、高容量で高出力となる。また、熱安定性が高く、安全性においても優れているといえる。
【０１２３】
本実施形態の二次電池は、その用途は特に限定されず、各種用途に用いることができる。ただし、本実施形態の二次電池は、高容量で、高出力であることから、ノート型パーソナルコンピュータや携帯電話端末等の常に高容量を要求される小型携帯電子機器の電源や、高出力が要求される電気自動車用の電源に好適に用いることができる。
【０１２４】
また、本実施形態の二次電池は、優れた安全性を有し、小型化、高出力化が可能であることから、搭載スペースに制約を受ける電気自動車用電源として好適に用いることができる。なお、本実施形態の二次電池は、純粋に電気エネルギーのみで駆動する電気自動車用の電源のみならず、ガソリンエンジンやディーゼルエンジンなどの燃焼機関と併用するいわゆるハイブリッド車用の電源としても用いることができる。
【実施例】
【０１２５】
以下、本発明の実施例を用いて具体的に説明するが、本発明は、これらの実施例によって何ら限定されるものではない。
（評価方法）
ここではまず、以下の実施例、比較例で製造した正極活物質、二次電池の評価方法について説明する。
（電池の製造及び評価）
各実施例、比較例で製造した正極活物質を用いて、図１に示す２０３２型コイン型電池１１（以下、「コイン型電池」と記載する）を製造し、その電池特性を評価した。
【０１２６】
図１に示すように、コイン型電池１１は、ケース１２と、このケース１２内に収容された電極１３とから構成されている。
【０１２７】
ケース１２は、中空かつ一端が開口された正極缶１２ａと、この正極缶１２ａの開口部に配置される負極缶１２ｂとを有している。そして、負極缶１２ｂを正極缶１２ａの開口部に配置すると、負極缶１２ｂと正極缶１２ａとの間に電極１３を収容する空間が形成されるように構成されている。
【０１２８】
電極１３は、正極１３ａ、セパレータ１３ｃ及び負極１３ｂとからなり、この順で並ぶように積層されており、正極１３ａが正極缶１２ａの内面に集電体１４を介して接触し、負極１３ｂが負極缶１２ｂの内面に集電体１４を介して接触するようにケース１２に収容されている。正極１３ａとセパレータ１３ｃとの間にも集電体１４が配置されている。
【０１２９】
なお、ケース１２はガスケット１２ｃを備えており、このガスケット１２ｃによって、正極缶１２ａと負極缶１２ｂとの間が非接触の状態を維持するように相対的な移動が固定されている。また、ガスケット１２ｃは、正極缶１２ａと負極缶１２ｂとの隙間を密封してケース１２内と外部との間を気密液密に遮断する機能も有している。
【０１３０】
図１に示すコイン型電池１１は、以下のようにして製作した。
【０１３１】
まず、各実施例、比較例で作製した正極活物質５２．５ｍｇ、アセチレンブラック１５ｍｇ、及びポリテトラフルオロエチレン樹脂（ＰＴＦＥ）７．５ｍｇを混合し、１００ＭＰａの圧力で直径１１ｍｍ、厚さ１００μｍにプレス成型して、正極１３ａを作製した。作製した正極１３ａを真空乾燥機中１２０℃で１２時間乾燥した。
【０１３２】
この正極１３ａと、負極１３ｂ、セパレータ１３ｃ及び電解液とを用いて、上述したコイン型電池１１を、露点が−８０℃に管理されたＡｒ雰囲気のグローブボックス内で作製した。
【０１３３】
なお、負極１３ｂには、直径１４ｍｍの円盤状に打ち抜かれた平均粒子径２０μｍ程度の黒鉛粉末とポリフッ化ビニリデンが銅箔に塗布された負極シートを用いた。また、セパレータ１３ｃには膜厚２５μｍのポリエチレン多孔膜を用いた。電解液には、１ＭのＬｉＣｌＯ４を支持電解質とするエチレンカーボネート（ＥＣ）とジエチルカーボネート（ＤＥＣ）の等量混合液（富山薬品工業株式会社製）を用いた。
【０１３４】
製造したコイン型電池１１の性能を示す初期放電容量、正極抵抗比は、以下のように評価した。
【０１３５】
初期放電容量は、コイン型電池１１を製作してから２４時間程度放置し、開回路電圧ＯＣＶ（Ｏｐｅｎ  Ｃｉｒｃｕｉｔ  Ｖｏｌｔａｇｅ）が安定した後、正極に対する電流密度を０．１ｍＡ／ｃｍ２としてカットオフ電圧４．３Ｖまで充電し、１時間の休止後、カットオフ電圧３．０Ｖまで放電したときの容量を初期放電容量とした。
【０１３６】
また、正極抵抗は以下のようにして評価した。
【０１３７】
コイン型電池１１を充電電位４．１Ｖで充電して、周波数応答アナライザ及びポテンショガルバノスタット（ソーラトロン製、１２５５Ｂ）を使用して交流インピーダンス法にて電池反応の周波数依存性について測定すると、図２（Ａ）に示すナイキストプロットが得られる。このナイキストプロットは、溶液抵抗、負極抵抗とその容量、及び正極抵抗とその容量を示す特性曲線の和として表しているため、このナイキストプロットに基づき図２（Ｂ）に示した等価回路を用いてフィッティング計算を行い、正極抵抗の値を算出した。
【０１３８】
なお、実施例１の正極活物質の正極抵抗を１００とし、他の実施例、比較例の正極抵抗は、実施例１の正極活物質の正極抵抗に対する比、すなわち正極抵抗比として示している。
【０１３９】
以下、本実施例、比較例について具体的に説明する。本実施例、比較例では、正極活物質及び二次電池の作製には、和光純薬工業株式会社製試薬特級の各試料を使用した。
［実施例１］
（１）正極活物質の作製
Ｎｉを主成分とするニッケル複合酸化物と水酸化リチウムを混合して焼成する公知技術で得られたＬｉ１．０２０Ｎｉ０．９１Ｃｏ０．０６Ａｌ０．０３Ｏ２で表されるリチウムニッケル複合酸化物の粉末を母材として用意した。
【０１４０】
１５０ｇの母材に、２５℃、電気伝導率が１μＳ／ｃｍの純水を２００ｍＬ添加してスラリーとし、１５分間の水洗を行った。水洗工程の間、スラリーの温度は水温の２５℃に保たれており、スラリー濃度は７５０ｇ／Ｌとなる。水洗後はヌッチェを用いて濾過することで固液分離して洗浄ケーキを得た（水洗工程）。洗浄ケーキの水分率は６．２質量％であった。
【０１４１】
次に、洗浄ケーキに含まれる、具体的には洗浄ケーキ内のリチウムニッケル複合酸化物粉末に含まれるＮｉ、Ｃｏ及びＡｌの原子数の合計に対して、ＬｉＷＭｏ化合物の粉末に含まれるＷ及びＭｏ量が０．１５原子％となるように、洗浄ケーキにＬｉＷＭｏ化合物の粉末を添加した。具体的には、ＬｉＷＭｏ化合物の粉末として体積平均粒径が１７．８μｍのＬｉ２Ｗ０．９Ｍｏ０．１Ｏ４粉末を０．５８ｇ添加した。
【０１４２】
なお、ＬｉＷＭｏ化合物の粉末は、以下の手順で作製した。まず、ＬｉとＷとＭｏのモル比がＬｉ：Ｗ：Ｍｏ＝２：０．９：０．１となるように、水酸化リチウム（ＬｉＯＨ）を７．１８ｇ、酸化タングステン（ＷＯ３）を３１．３０ｇ、酸化モリブデン（ＭｏＯ３）を２．１６ｇ用意し、それらを混合した。この混合物に電気伝導率が１μＳ／ｃｍの純水１２．２ｍｌ（純水の質量は、水酸化リチウムと酸化タングステンと酸化モリブデンの合計質量に対して０．３）を添加して撹拌しながらスラリー状にし、ＬｉＷＭｏ化合物を生成させた。このＬｉＷＭｏ化合物を含むスラリーを１２０℃に加温した定置乾燥機に３時間静置乾燥し、炉冷して乾燥機から取り出した後、解砕処理を施した。
【０１４３】
以下の実施例２〜実施例６においても、目的とするＬｉＷＭｏ化合物の組成にあわせて水酸化リチウム、酸化タングステン、酸化モリブデンの混合比率を変更した点以外は同様にしてＬｉＷＭｏ化合物の粉末を調製した。
【０１４４】
また、以下の実施例２〜実施例７、比較例２においても、洗浄ケーキに含まれるＮｉ、Ｃｏ及びＡｌの原子数の合計に対して、ＬｉＷＭｏ化合物の粉末に含まれるＷ及びＭｏ量が０．１５原子％となるように、洗浄ケーキにＬｉＷＭｏ化合物の粉末を添加している。
【０１４５】
ＬｉＷＭｏ化合物の粉末の体積平均粒径は、該ＬｉＷＭｏ化合物の粉末を、イソプロピルアルコール（ＩＰＡ）中で３０秒間の超音波分散処理を施した後、レーザ散乱粒度分布計を用いて粒度分布を測定し、該粒度分布における積算値５０％での粒径に当たる。
【０１４６】
そして、シェーカーミキサー装置（ウィリー・エ・バッコーフェン（ＷＡＢ）社製ＴＵＲＢＵＬＡ  ＴｙｐｅＴ２Ｃ）を用いて、混合物の温度を３０℃に維持しながら、洗浄ケーキとＬｉＷＭｏ化合物の粉末とを十分に混合し、混合粉末を得た（混合工程）。
【０１４７】
次いで、得られた混合粉末について、以下の第１熱処理ステップ、及び第２熱処理ステップを含む熱処理工程を実施した。
【０１４８】
得られた混合粉末をアルミ製袋中に入れ、窒素ガスパージした後にラミネートし、７０℃に加温した乾燥機に１時間ほど入れ、熱処理を行った（第１熱処理ステップ）。加温後はアルミ製袋から混合粉末を取り出し、ＳＵＳ製容器に入れ替え、１９０℃に加温した真空乾燥機を用いて１０時間、静置乾燥し、その後炉冷した（第２熱処理ステップ）。
【０１４９】
第２熱処理ステップを終えた混合粉末について、目開き３８μｍの篩にかけ解砕を行った（解砕工程）。これにより、一次粒子表面にＬｉＷＭｏ化合物を有する正極活物質を得た。
【０１５０】
得られた正極活物質のＷ及びＭｏ含有量をＩＣＰ法により分析したところ、Ｗ及びＭｏ含有量はＮｉ、Ｃｏ及びＡｌの原子数の合計に対して０．１５原子％であることが確認された。なお、表１中には、得られた正極活物質のＮｉ、Ｃｏ及びＡｌの原子数の合計に対する、Ｗ及びＭｏ含有量を、Ｗ、Ｍｏの含有割合として示している。
［電池評価］
得られた正極活物質を使用して作製された正極を有する図１に示すコイン型電池１１の電池特性を評価した。結果を表１に示す。
【０１５１】
以下、実施例及び比較例については、実施例１と変更した物質、条件のみを示す。
［実施例２］
混合工程において、ＬｉＷＭｏ化合物粉末としてＬｉ２Ｗ０．７Ｍｏ０．３Ｏ４粉末を０．５４ｇ添加した点以外は、実施例１と同様にして正極活物質を得るとともに電池特性の評価を行った。結果を表１に示す。
［実施例３］
混合工程において、ＬｉＷＭｏ化合物粉末としてＬｉ２Ｗ０．５Ｍｏ０．５Ｏ４粉末を０．５０ｇ添加した点以外は、実施例１と同様にして正極活物質を得るとともに電池特性の評価を行った。結果を表１に示す。
［実施例４］
混合工程において、ＬｉＷＭｏ化合物粉末としてＬｉ４Ｗ０．９Ｍｏ０．１Ｏ５粉末を０．６５ｇ添加した点以外は、実施例１と同様にして正極活物質を得るとともに電池特性の評価を行った。結果を表１に示す。
［実施例５］
混合工程において、ＬｉＷＭｏ化合物粉末としてＬｉ４Ｗ０．７Ｍｏ０．３Ｏ５粉末を０．６１ｇ添加した点以外は、実施例１と同様にして正極活物質を得るとともに電池特性の評価を行った。結果を表１に示す。
［実施例６］
混合工程において、ＬｉＷＭｏ化合物粉末としてＬｉ４Ｗ０．５Ｍｏ０．５Ｏ５粉末を０．５７ｇ添加した点以外は、実施例１と同様にして正極活物質を得るとともに電池特性の評価を行った。結果を表１に示す。
［実施例７］
ＬｉＷＭｏ化合物粉末として、水酸化リチウムと、酸化タングステンと、酸化モリブデンとを出発原料として、該出発原料を乾式混合後、７００℃で焼成して得られたＬｉ２Ｗ０．９Ｍｏ０．１Ｏ４粉末を０．５８ｇ添加した点以外は、実施例１と同様にして正極活物質を得るとともに電池特性の評価を行った。結果を表１に示す。
［比較例１］
ＬｉＷＭｏ化合物粉末を添加しなかった点以外は、実施例１と同様にして正極活物質を得るとともに電池特性の評価を行った。結果を表１に示す。
［比較例２］
実施例１で用意したＬｉ１．０２０Ｎｉ０．９１Ｃｏ０．０６Ａｌ０．０３Ｏ２で表されるリチウムニッケル複合酸化物の粉末１５０ｇと、同じく実施例１でＬｉＷＭｏ化合物粉末として用意した体積平均粒径が１７．８μｍのＬｉ２Ｗ０．９Ｍｏ０．１Ｏ４を０．５８ｇとを乾式混合した。そして、酸素雰囲気中、７２０℃で１時間熱処理して正極活物質を得るとともに電池特性の評価を行った。結果を表１に示す。
【０１５２】
【表１】
2019139889.tif 000003
［評価］
表１から明らかなように、実施例１〜実施例７の正極活物質は、二次電池の正極材料として用いた場合に、比較例１、２と比較して初期放電容量が高く、正極抵抗も低いものとなっており、高容量とともに高出力が得られることを確認できた。
【０１５３】
正極活物質を製造する際に用いたＬｉＷＭｏ化合物の粉末の体積平均粒径が２０μｍ以下である実施例１〜実施例６は、特に初期放電容量が高く、正極抵抗を抑制できることを確認できた。これは、ＬｉＷＭｏ化合物の体積平均粒径が２０μｍ以下と十分に小さかったため、混合工程を実施した際に、洗浄ケーキ内に十分に溶解させることができ、リチウムニッケル複合酸化物粉末の粒子表面に特に均一に分散させることができたためと考えられる。
【０１５４】
また、図３に実施例１で得られた正極活物質の断面ＳＥＭ観察結果の一例を示す。ＳＥＭ／ＥＤＳを用いて観察、分析を行ったところ、得られた正極活物質は一次粒子及び一次粒子が凝集して構成された二次粒子を含むリチウムニッケル複合酸化物粉末の、二次粒子や、二次粒子の内部に存在する一次粒子表面にＬｉＷＭｏ化合物３１が形成されていることも確認できた。
【０１５５】
なお、他の実施例２〜実施例７においても、同様に、一次粒子及び一次粒子が凝集して構成された二次粒子を含むリチウムニッケル複合酸化物粉末の、二次粒子や、二次粒子の内部に存在する一次粒子表面にＬｉＷＭｏ化合物が形成されていることも確認できた。
【０１５６】
これに対して、比較例１では、リチウムニッケル複合酸化物粒子の表面に係るＬｉＷＭｏ化合物が形成されていないため、正極抵抗が非常に高く、高出力化の要求に対応することは困難であることが確認できた。
【０１５７】
また、比較例２では、リチウムニッケル複合酸化物粉末とＬｉＷＭｏ化合物粉末を乾式混合し焼成していることでカチオンミキシングが進行している。さらにリチウムニッケル複合酸化物粉末の二次粒子の内部に存在する一次粒子表面までＬｉＷＭｏ化合物が浸透しないので電池特性の向上効果が十分ではなかったと考えられる。
【符号の説明】
【０１５８】
３１    ＬｉＷＭｏ化合物
【図１】
2019139889.tif 000004
【図２】
2019139889.tif 000005
【図３】
2019139889.tif 000006